МИКРОСФЕРЫ

1. Термопластичные термически расширяющиеся микросферы, содержащие полимерную оболочку, выполненную из мономеров с этиленовой ненасыщенностью, капсулирующую пропеллент, причем указанные мономеры с этиленовой ненасыщенностью содержат от 20 до 80 мас.% акрилонитрила, от 20 до 80 мас.% мономеров, выбранных из группы, состоящей из эфиров акриловой кислоты, от 0 до 10 мас.% метакрилонитрила, от 0 до 40 мас.% мономеров, выбранных из группы, состоящей из эфиров метакриловой кислоты, причем общее количество акрилонитрила и эфиров акриловой кислоты составляет от 50 до 100 мас.% указанных мономеров с этиленовой ненасыщенностью, и указанный пропеллент содержит, по меньшей мере, один представитель из метана, этана, пропана, изобутана, н-бутана и изопентана.
2. Микросферы по п.1, в которых указанные эфиры акриловой кислоты имеют только одну двойную связь углерод-углерод.
3. Микросферы по любому из пп.1 и 2, в которых указанные мономеры с этиленовой ненасыщенностью содержат от 30 до 70 мас.% акрилонитрила и от 20 до 70 мас.% мономеров, выбранных из группы, состоящей из эфиров акриловой кислоты.
4. Микросферы по любому из пп.1 и 2, в которых указанные мономеры с этиленовой ненасыщенностью содержат от 35 до 65 мас.% акрилонитрила и от 25 до 60 мас.% мономеров, выбранных из группы, состоящей из эфиров акриловой кислоты.
5. Микросферы по любому из пп.1 и 2, в которых количество акрилонитрила и эфиров акриловой кислоты составляет от 75 до 100 мас.% указанных мономеров с этиленовой ненасыщенностью.
6. Микросферы по любому из пп.1 и 2, в которых указанные мономеры с этиленовой ненасыщенностью содержат от 20 до 80 мас.% мономеров, выбранных из группы, состоящей из метилакрилата, этилакрилата и их смесей.
7. Микросферы по п.6, в которых указанные мономеры с этиленовой ненасыщенностью содержат от 20 до 80 мас.% метилакрилата.
8. Микросферы по любому из пп.1 и  2 или 7, в которых указанные мономеры с этиленовой ненасыщенностью содержат один или более сшивающих многофункциональных мономеров.
9. Микросферы по п.8, в которых указанные мономеры с этиленовой ненасыщенностью содержат один или более сшивающих мономеров, которые являются, по меньшей мере, трифункциональными.
10. Микросферы по любому из пп.1 и  2, 7 или 9, в которых указанные мономеры с этиленовой ненасыщенностью, по существу, не содержат или содержат менее 10 мас.% галогенсодержащих мономеров.
11. Микросферы по любому из пп.1 и  2, 7 или 9, в которых указанный пропеллент содержит изобутан.
12. Микросферы по п.11, в которых указанный пропеллент содержит от 50 до 100 мас.% изобутана.
13. Способ получения термически расширяющихся микросфер по любому из пп.1-12, включающий полимеризацию мономеров с этиленовой ненасыщенностью в присутствии пропеллента с получением микросфер, содержащих полимерную оболочку, капсулирующую указанный пропеллент, причем указанные мономеры с этиленовой ненасыщенностью содержат от 20 до 80 мас.% акрилонитрила, от 20 до 80 мас.% мономеров, выбранных из группы, состоящей из эфиров акриловой кислоты, от 0 до 10 мас.% метакрилонитрила, от 0 до 40 мас.% мономеров, выбранных из группы, состоящей из эфиров метакриловой кислоты, причем общее количество акрилонитрила и эфиров акриловой кислоты составляет от 50 до 100 мас.% указанных мономеров с этиленовой ненасыщенностью, и указанный пропеллент содержит, по меньшей мере, один представитель из метана, этана, пропана, изобутана, н-бутана и изопентана.
14. Водная суспензия, содержащая термически расширяющиеся микросферы по любому из пп.1-12.
15. Водная суспензия по п.14, дополнительно содержащая, по меньшей мере, один загуститель, которым является, по меньшей мере, частично водорастворимый полимер, выбранный из группы, состоящей из следующего: крахмал, гумы, целлюлозы, хитины, хитозаны, гликаны, галактаны, пектины, маннаны, декстрины, сополимеры, полученные из мономеров, содержащих акриловую кислоту или ее соли, гомо- и сополимеры, полученные из мономеров, содержащих эфиры или амиды акриловой кислоты, гомо- и сополимеры, полученные из мономеров, содержащих метакриловую кислоту, ее эфиры или амиды, каучуковые латексы, поли-(винилхлорид) и сополимеры, поли(виниловые сложные эфиры) и сополимеры, поли(виниловый спирт), полиамины, полиэтиленимин, полиэтилен/полипропиленоксиды, полиуретан и преконденсаты аминопласта и фенопласта и полиамидоаминэпихлоргидринные смолы.
16. Расширенные микросферы, полученные расширением расширяющихся микросфер по любому из пп.1-12.
17. Применение термически расширяющихся микросфер по любому из пп.1-12 в получении бумаги из исходного сырья, содержащего целлюлозные волокна.
18. Применение термически расширяющихся микросфер по любому из пп.1-12 в печатных красках.
19. Применение термически расширяющихся микросфер по любому из пп.1-12 в получении искусственной кожи.
20. Применение термически расширяющихся микросфер по любому из пп.1-12 в получении нетканого материала.
21. Способ получения бумаги, включающий стадии введения термически расширяющихся микросфер по любому из пп.1-12 в исходное сырье, содержащее целлюлозные волокна, обезвоживания исходного сырья на проволочной сетке с получением бумаги и сушки бумаги при подведении тепла, и поэтому также повышении температуры микросфер достаточно для их расширения и увеличения объема бумаги.
22. Способ по п.21, в котором термически расширяющиеся микросферы вводят в форме водной суспензии по любому из пп.14-15.